(57)【要約】      （修正有）【課題】凹凸状の模様のある被塗装面に対しての塗装であって、その凹凸面の凸部と凹部では色調の異なる仕上げ面を形成することのできる塗装方法の提供。【解決手段】模様の高低差が５ｍｍ〜１５ｍｍの範囲の凹凸部を有する被塗装面を、塗装用ローラー１３の塗料保持層が凹凸部の高低差より薄い厚みの塗装用ローラー１３を用いて塗装することにより、段差のある凹凸面のある被塗装面の凸部に対して、その被塗装面の水平や垂直など方向や塗装環境に関わらず容易に塗装することができ、凸部と凹部との色が異なる意匠的に優れた仕上げ面を形成できる塗装方法。【選択図】図１
2020163303.tif 000002
【特許請求の範囲】
【請求項１】
模様の高低差が５〜１５ｍｍの範囲の凹凸部を有する被塗装面を、
塗装用ローラーの塗料保持層が凹凸部の高低差より薄い厚みの塗装用ローラーを用いて塗装することを特徴とする塗装方法。
【請求項２】
請求項１に記載の塗装方法であって、
凹凸部の凸部に高低差が１〜５ｍｍの範囲の小凹凸部を有する塗装方法。
【請求項３】
請求項１又は請求項２に記載の塗装方法であって、
凹凸部，小凹凸部のいずれか又は両方の一部又は全部の立ち上がり角度が５〜９０°の範囲である塗装方法。
【請求項４】
請求項１〜請求項３のいずれかに記載の塗装方法であって、
被塗装面全体を塗装した後に、塗料保持層が凹凸部の高低差より薄い厚みの塗装用ローラーを用いて凹凸部の凸部を塗装する塗装方法。
【請求項５】
請求項２〜請求項４のいずれかに記載の塗装方法であって、
さらに、塗料保持層が小凹凸部の高低差より薄い厚みの塗装用ローラーを用いて小凹凸部の凸部を塗装する塗装方法。
【発明の詳細な説明】
【技術分野】
【０００１】
本開示は、凹凸状の模様のある被塗装面に対しての塗装であって、その凹凸面の凸部と凹部では色調の異なる仕上げ面を形成することのできる塗装方法に関するものである。
【背景技術】
【０００２】
従来、凹凸のある下地面（平坦な下地に塗材を塗装することによって形成された凹凸面あるいはエンボス加工された凹凸のある基材の両者を含む）に対して、その表面を塗り分ける発明がいくつか存在した。
例えば、特許文献１では、着色材料により凹凸面を有する下塗り層を設け、凸部頂を平面にした後、平面部に着色層を設け、全面に透明塗料を施す工法が記載されている。この工法によれば、凸部とその他の部分に色調の異なる仕上げ面を提供することができる。
【０００３】
また、特許文献２では、被塗物基材が基底面と一段高い第１段面と更に一段高い第２段面とを有し、塗膜が被塗物基材の一方面に沿ってその全面に形成された下地乾燥塗膜と被塗物基材の第１段面上及び第２段面上に下地乾燥塗膜を介して形成された下地乾燥塗膜と色調の異なる第１着色塗膜と被塗物基材の第２段面上に下地乾燥塗膜及び第１着色塗膜を介して形成された第１着色塗膜と色調の異なる第２着色塗膜で構成されている多色化粧板及びその製造方法が記載されている。
【０００４】
この方法によれば、工場等でのライン生産においてより少ない工程で、多彩色で、立体感のある凹凸模様を有し、高級感もあるような多色化粧板を提供することができる。
【先行技術文献】
【特許文献】
【０００５】
【特許文献１】特公昭５１−１１８６１号公報
【特許文献２】特開２０００−１６７４７８号公報
【発明の概要】
【発明が解決しようとする課題】
【０００６】
しかしながら、特許文献１の開示では、意匠的には、優れているものの、その凹凸面の凸部頂を平面にする必要がある。そのため、手間や平面にするために凸部を削る際に粉塵が発生することがある。又、その意匠も凸部が平坦となり限定的となる。
特許文献２の開示では、多段面を有する被塗物基材の表面を段差や凹凸等に応じてそれぞれ異なるローラーの条件、塗装の条件を整えロールコーターにより塗装するもので、その都度、塗装条件を整えなければならないことになる。又、その塗装も水平面に対して行うものである。
【０００７】
また、生産ラインでの塗装は、比較的容易であるが、建築現場での塗装であっては、ロールコーターなどの塗装機械を用いることができないため、このような塗装を行うことは、困難である。
本開示は、段差のある凹凸面のある被塗装面の凸部に対して塗装するものであり、その被塗装面の水平や垂直など方向や塗装環境に関わらず容易に塗装することができ、凸部と凹部との色が異なる意匠的に優れた仕上げ面を形成できる塗装方法を提供することにある。
【課題を解決するための手段】
【０００８】
模様の高低差が５ｍｍ〜１５ｍｍの範囲の凹凸部を有する被塗装面を、塗装用ローラーの塗料保持層が凹凸部の高低差より薄い厚みの塗装用ローラーを用いて塗装することである。
これにより、段差のある凹凸面のある被塗装面の凸部に対して塗装するものであり、その被塗装面の水平や垂直など方向や塗装環境に関わらず容易に塗装することができ、凸部と凹部との色が異なる意匠的に優れた仕上げ面を形成できることである。
【０００９】
凹凸部の凸部に高低差が１〜５ｍｍの範囲の小凹凸部を有するものである。
このことにより、凸部に陰影ができ、立体的でボリューム感のあるものとなり、意匠感の優れた仕上りとすることができる。
【００１０】
凹凸部，小凹凸部のいずれか又は両方の一部又は全部の立ち上がり角度が５〜９０°の範囲であるものである。
このことにより、立ち上り部分が塗り易いものである。又、その立ち上り部分も比較的簡単に塗装することで、凸部がより立体的になりより意匠感に優れた仕上がりを容易に得ることができる。
【００１１】
被塗装面全体を塗装した後に、塗料保持層が凹凸部の高低差より薄い厚みの塗装用ローラーを用いて凹凸部の凸部を塗装することである。
このことにより、凹凸部を任意の色により容易に塗り分けることができ、色彩豊かな意匠的に優れた仕上がりとすることができる。
【００１２】
塗料保持層が小凹凸部の高低差より薄い厚みの塗装用ローラーを用いて小凹凸部の凸部を塗装することである。
このことにより、より容易に複数色による塗り分ることができる。又、このように複数色で塗り分けることで、多色でありながら整った色合いに仕上がり、被塗装面全体がより立体的で深みのある凹凸の意匠感のある仕上がりとすることができる。
【図面の簡単な説明】
【００１３】
【図１】塗装用ローラー全体を示す斜視図の一例を示す。
【図２】塗装用ローラーカバーの一例を示す。
【図３】凸部の立ち上り角度の一例を示す。
【発明を実施するための形態】
【００１４】
本開示の実施形態を説明する。
この開示は、模様の高低差が５ｍｍ〜１５ｍｍの範囲の凹凸部を有する被塗装面を、塗装用ローラーの塗料保持層が凹凸部の高低差より薄い厚みの塗装用ローラーを用いて塗装することである。
【００１５】
まず、この塗装方法での被塗装面とは、主に、壁面や床面，天井面など建築物などの表面であり、又これらを構築する外壁サイディング，内装ボード，天井材などの板材の表面のことである。
他にも塗装することが可能なものも含まれ、家具や什器などの表面などもある。
【００１６】
この塗装には、一般的に用いられる塗料で、これらには、水系塗料や溶剤系のものが有る。
そのまま塗装することができる１液型の塗料や硬化剤を必要とする２液型のものなどがある。この中でも近年、塗装環境などから水系塗料が用いられることが多くなってきている。
【００１７】
この水系塗料は、水溶性又は水分散型の合成樹脂をバインダーとしたもので、ＪＩＳ  Ｋ  ５６６０にあるつや有合成樹脂エマルションペイント，ＪＩＳ  Ｋ  ５６６３にある合成樹脂エマルションペイント，ＪＩＳ  Ｋ  ５６６８にある合成樹脂エマルション模様塗料などが挙げられる。
この中でも塗料により形成される塗膜の耐久性から水分散型の合成樹脂である合成樹脂エマルションをバインダーとした水系塗料が使われることが多い。
【００１８】
合成樹脂エマルションは、乳化重合のような常用の重合技術で製造することができる。
この合成樹脂エマルションは一般的なもので良く、アクリル樹脂，シリコーン樹脂，スチレン樹脂，ウレタン樹脂，フッ素樹脂などの樹脂により製造された合成樹脂エマルションなどが挙げられる。
【００１９】
このバインダーの他に白色顔料，体質顔料や着色顔料などの顔料成分、充填材や艶消し剤などのフィラー成分、湿潤剤や分散剤や消泡剤などの界面活性剤、凍結防止剤，可塑剤や造膜助剤などの高沸点溶剤、増粘剤などの粘性調整剤などにより構成されているものである。
また、必要に応じ、ｐＨ調整剤，防腐剤，防黴剤，防藻剤，抗菌剤，吸着剤，紫外線吸収剤，酸化防止剤，光安定剤等のような一般に塗料製造に配合されている。又、繊維や艶消し剤などを添加することもある。
【００２０】
塗装用ローラーは、一般的に市販されているものを用いることができ、その塗装用ローラー１３全体を図１に示す。
この塗装用ローラーは、図１に示したように塗装用ローラーカバー１１をローラー器具１２に装着することにより塗装用ローラー１３を構成する。
【００２１】
このローラー器具１２は、把手１４と支持部１５とローラー支持体１６により構成されている。
把手１４は、この塗装用ローラー１３を塗装に用いる場合に作業員が手で持って塗装作業を行う時に使うための持ち手であり、ローラー支持体１６は、塗装用ローラーカバー１１をローラー器具１２に固定する部分であり、把手１４とローラー支持体１６を繋ぐ部分が支持部１５である。
【００２２】
図２には、円筒状部材１７と塗料保持層１８により構成されている塗装用ローラーカバー１１の一例を示したものである。この塗装用ローラーカバーは、円筒状部材１７に塗料保持層１８が配置されているものである。
円筒状部材１７は、塗料保持層１８を固定させ、ローラー支持体１６を挿入し、ローラー器具１２と一体させるためのものである。
【００２３】
塗料保持層１８は、塗料を含められることができるものであり、繊維毛状のものやスポンジ状のものが用いられ、円筒状部材１７の表層に配置される。
多くの場合、繊維毛状のものが使われ、この塗装用ローラーは、円筒状部材１７に繊維毛を植毛して作られているもので、ウールローラーと呼ばれるものなどがあり、繊維毛状が羊毛状のものを用いたものがある。
【００２４】
このウールローラーは、毛丈，素材，サイズや形状などの異なったものが多様にある。
ウールローラーは、大きく分けると３種類に分類でき、円筒状部材１７の表面から毛先までの長さ（以下、毛足）で分類されている。この毛足が塗料保持層１８になる。
【００２５】
毛足が４〜５ｍｍ程度と短い短毛ローラー，毛足が１３ｍｍ程度と中程度の長さの中毛ローラーや毛足が２０ｍｍ以上の長さを持つ長毛ローラーがある。
また、必要に応じこの毛足を切断などすることにより、塗料保持層１８を調整することも可能である。
【００２６】
この短毛ローラーは、毛足が短いことから滑らかな仕上がりを得ることができ、塗装を均一に保ちやすく、外壁の模様をそのまま活かした状態で塗装する場合に用いられることが多い。
中毛ローラーは、最も広く使われているウールローラーで、長毛ローラーは、凸凹のある塗装面でも毛足が長いので容易に塗装することができるものである。
【００２７】
スポンジ状の塗装用ローラーは、スポンジローラーや砂骨ローラーと呼ばれ、そのスポンジの厚みや空隙を変えることで、塗料保持層１８を調整することができる。
この塗料保持層１８をその塗装対象となる被塗装面の凹凸により使い分けることになる。
【００２８】
この塗料保持層１８は、その内部に塗料を含ませることができる空間が有り、塗料に浸し圧力を掛け、変形させ圧力を開放すると空間の空気と置換される形で液体を吸い取り塗料を保持することができる。
このように保持された塗料は、被塗装面に接し、塗装時の圧力により放出され、塗装することができる。
【００２９】
この塗料保持層１８が被塗装面の凹凸部より薄い厚みであることが必要である。この塗料保持層１８が被塗装面の凹凸部より厚い場合では、凹部にも塗装を行うことになり、凸部のみを塗装することができなくなり、凹部にも塗料が付着してしまい凹部と凸部で色調の異なる仕上げ面を形成することができない。
また、薄過ぎる場合では、塗料の保持量が少なくなり、塗装の手間が掛かることになる。
【００３０】
塗装用ローラーの塗料保持層１８の長さＬは、５０ｍｍ〜３００ｍｍの範囲のものが好ましく用いられる。５０ｍｍより小さい場合では、塗装作業での塗り継ぎが多くなり、塗装斑が目立つことがある。
また、３００ｍｍより大きい場合では、扱い難いことがある。１００〜２００ｍｍの範囲のものであれば作業が行い易く、塗り継ぎが比較的少なくなるためより好ましいものである。
【００３１】
塗料保持層１８の外径が直径で２０ｍｍ〜７５ｍｍの範囲が好ましく、この範囲であることで、塗装作業性に適したものであり、保持することができる塗料の量が適切となり、安定的に塗装することができるものである。
凹凸部全体を塗装する場合には、塗装用ローラーで塗装することも可能であるが、エアースプレーガンやエアレススプレーガンによるスプレー塗装や刷毛での塗装も可能である。
【００３２】
このスプレー塗装では、被塗物全面を塗装する場合、塗装用ローラーにより塗装する場合より効率的に均一に塗装することができる。その後、塗料保持層１８が凹凸部の高低差より小さい厚みの塗装用ローラーを用いて凹凸部の凸部のみを塗装し、凹凸部をより容易に塗り分けることができる。
また、刷毛での塗装の場合は、凹部のみを刷毛で塗装を行い、その後、塗料保持層１８が凹凸部の高低差より小さい厚みの塗装用ローラーを用いて凹凸部の凸部のみを塗装し、凹凸部をより簡単に塗り分けることができる。
【００３３】
この被塗装面の模様として、高低差が５ｍｍ〜１５ｍｍの範囲の凹凸部を有するものであり、タイル調や石張り調，石積調など建築物の外観として使用されているものが代表例として挙げられる。
これらは、タイルや石などの意匠材で凹凸を形成する場合もあり、タイルなどの意匠材とその周辺にある目地とにより壁面などに凹凸形状を構成する。
【００３４】
これらのタイル貼り模様，石積み模様は、その意匠材と目地によりその模様を構成されるもので、意匠材の部分を凸部とし、目地部を凹部としたものである。
このような模様における目地部は、凹部色を明確に表すこととなり、タイル貼り模様あるいは石積み模様の存在を強調することができる。
【００３５】
この凹部である目地の幅は、２ｍｍ〜１５ｍｍの範囲であることが多く、意匠的には、４ｍｍ〜８ｍｍにあるもの好ましく用いられる。この範囲内であれば、目地である凹部の塗装が比較的行い易いものである。
また、モルタルや塗材によって形成されたコテ塗り調や吹付け模様調，エンボス調など任意の凹凸形状を作ることも可能であり、これにより、高低差が５ｍｍ〜１５ｍｍの範囲の凹凸部を形成する場合もある。
【００３６】
さらに、これらの模様を板材などに切削やプレスによる加工で、高低差が５ｍｍ〜１５ｍｍの範囲の凹凸部を形成する場合もある。
この凹凸部の高低差が５ｍｍ〜１５ｍｍの範囲であり、好ましくは７ｍｍ〜１０ｍｍの範囲である。
【００３７】
５ｍｍより低い場合では、凸部と凹部との色が異なる仕上げ面を形成できることが困難な場合が生じ、意匠的に欠けることがある。これは、凹部の幅などその形状にもよるが、凸部の塗装時に凹部の一部に塗料が付いてしまうことがある。
１５ｍｍより高い場合では、塗装用ローラーの塗料保持層が厚くなるため塗装用ローラーが大きくなり、その塗料保持層に含まれる塗料の量も多くなり、塗装作業が難しくなる場合がる。
【００３８】
また、塗料の量が多くなることで、塗装中に塗料が垂れたりすることもあり仕上がりが悪くなることがある。
さらに、平坦部に１５ｍｍより高い凸部を形成する場合では、その凸部を形成するための塗材やモルタルなどの材料が多くなり、板材に負荷が掛かることにもなる。
【００３９】
この凹凸部の高低差が７ｍｍ〜１０ｍｍの範囲内であることが好ましく、この範囲内であれば、塗装作業が容易となり、凸部と凹部との色が異なる仕上げ面を形成できることができ、意匠的に優れた仕上がりを得ることができる。
この被塗装面にある凸部のうち隣り合うもの同士の間の間隔は必ずしも一定でなくてもよい。すなわち、凸部は必ずしも規則的に配置されている必要はなく、ランダムに配置されていてもよい。
【００４０】
凹凸部の凸部に高低差が１〜５ｍｍの範囲の小凹凸部を有するものが好ましいものである。
このことにより、凸部に陰影ができ、風合いや質感が生まれ、立体的でボリューム感のあるものとなり、意匠感の優れた仕上りとすることができる。
【００４１】
この凹凸部，小凹凸部のいずれか又は両方の一部又は全部の立ち上がり角度が５〜９０°の範囲であるものが好ましい。
これにより、立ち上り部分が塗り易いものである。又、その立ち上り部分も比較的簡単に塗装することで、凸部がより立体的になりより意匠感に優れた仕上がりを容易に得ることができる。
【００４２】
この立ち上がり角度が９０°を超える場合は、各凸部の立ち上がり部分に塗装することが困難になり、５°未満の場合には、立体的でボリューム感のある意匠を実現することが難しくなることがある。
より好ましくは、１０〜６０°の範囲であり、この範囲内であれば、立体的でボリューム感のある意匠となり、塗装もし易いものとなる。
【００４３】
この立ち上がり角度とは、図３においてαで示される角度のことであり、被塗装面の表面（又は凸部の周辺部）と凸部の立ち上がり部分との間のなす角度と言い換えることもできる。
図３に凸部の立ち上り角度の一例を示す。
【００４４】
この図３に示されている凸部の場合では、凸部の頂点を除き、凸部を画定している面の全体が被塗装面の表面に対して傾斜している。
また、図に示されている凸部の場合では、凸部の立ち上がり部分から頂点に近づくにつれて、凸部を画定している面の接線の傾きが徐々に小さくなっているが、これに限定されない。
【００４５】
例えば、凸部の立ち上がり部分から頂点に近づくにつれて、同接線の傾きが徐々に大きくなる部分又は変わらない部分を含んでもよい。
この立ち上り部の立ち上り部分から凸部までの間のうち中間部から下部までの間までが塗装されていることが好ましい。これにより、より立体的でボリューム感のある意匠となる。
【００４６】
この凹凸部が形成された板材に対して、本開示の塗装をすることもあり、この加工された板材により構築された建築物に対して塗装する場合もある。
これら被塗装面に対しての塗装方法は、工場内での塗装に用いられる他に、既に下地となる面が固定された状態あるいは、組み立てられた状態にある建築物への現場塗装等においても利用可能となる。
【００４７】
この建築物では、劣化した下地の改修工事としての塗装には、その建築物の意匠感が向上することもあり、好適に用いられ、この塗装方法では、被塗装面の水平や垂直など方向や塗装環境に関わらず容易に塗装することができるため、既存建築物の改修工事において好適に用いられる。
塗装環境が多様な改修工事では、容易に凸部と凹部との色が異なる多色を用いた意匠的に優れた仕上りを得ることができる。
【００４８】
この被塗装面は、既存の色を利用して行うことも可能ではあるが、改修工事に用いられる場合などは、被塗装面全体を塗装した後に、塗料保持層が凹凸部の高低差より薄い厚みの塗装用ローラーを用いて凹凸部の凸部を塗装することが好ましく用いられる。
これにより、凹凸部を任意の色により容易に塗り分けることができ、色彩豊かな意匠的に優れた仕上がりとすることができる。
【００４９】
これらにより構成される塗装方法を実施形態により詳細に説明する。
実施形態１の塗装方法では、戸建て住宅の改修工事を対象としたもので、その住宅の外壁には、工場で塗装された塗装済みのサイディングボートが使われている。
【００５０】
このサイディングボードの表面は、２１０ｍｍ×６０ｍｍのタイル調の模様が規則正しく表現されていて、その目地部になる凹部の幅が１０ｍｍである。凹凸の高低差は、８ｍｍである。
凸部であるタイル調の表面は、平坦であり、その凸部の立ち上がり角度が６０°である。
【００５１】
この塗装には、壁面全体を塗装する下塗用塗料と凸部を塗装する上塗用塗料の２種類の塗料を用いた。
この２種類の塗料は、一般的に用いられる１液型の水系塗料であり、ＪＩＳ  Ｋ  ５６６０にある合成樹脂エマルションペイントに該当するものである。
【００５２】
この水系塗料は、塗装作業性などの塗料適性、耐水性などの塗膜の物性などから、アクリル樹脂より製造されたアクリル系合成樹脂エマルションをバインダーとしたものである。
このアクリル系合成樹脂エマルションは、（メタ）アクリル酸メチル，（メタ）アクリル酸エチル，（メタ）アクリル酸ブチル，アクリル酸２−エチルヘキシル，アクリル酸デシルなどのモノマー類より製造された（コ）ポリマーからなるものである。
【００５３】
この下塗用塗料は、黒色であり、上塗用塗料は、グレー色であり、白色顔料，体質顔料や着色顔料を組み合わせ、調色を行ったものを用いた。
塗装用ローラーは、一般的に市販されているもので、塗料保持層１８の長さＬは、１６０ｍｍの繊維毛状のウールローラーを用いた。
【００５４】
下塗用塗料は、塗料保持層１８の外径が直径で４０ｍｍ、その毛足が２０ｍｍの長毛ローラーを使い、上塗用塗料には、塗料保持層１８の外径が直径で２０ｍｍ、その毛足が４ｍｍの短毛ローラーを使用した。
まず、プライマーを下塗用塗料の塗装に用いる長毛ローラーを使い塗装を行った。これによりサイディングボードの凹凸に関わらず全面に均一に塗装することができた。
【００５５】
次に、下塗用塗料の塗装を行った。プライマー同様に長毛ローラーを用いることで全面を均一に塗装することができ、目地部の底部まで黒色に塗装することができた。
このように下塗用塗料を塗装した後に上塗用塗料の塗装を行った。これには、短毛ローラーを使用することで、タイルを表現した凸部の表面を均一に塗装することができ、目地が黒色で、グレーのタイルが貼ってあるかのような仕上がりとなった。
【００５６】
このように凹凸面の凸部と凹部で色調の異なる仕上げ面を形成することができ、凹凸部を任意の色により容易に塗り分けることができ、色彩豊かな意匠的に優れた仕上がりとすることができた。
戸建て住宅の改修工事のような塗装環境であっても容易に塗装することができ、この実施形態１の凸部のみ塗装する場合の凹部など塗装しない箇所を養生テープ等で覆うことなく塗り分けることができる。
【００５７】
このように実施形態１では、凹凸部の全体を塗装した後に凸部を塗装することになるため、下塗用塗料と上塗用塗料とでは、同種の塗料を用いれば問題がない。
また、異種の塗料を用いる場合には、その密着性に問題ないことを確かめた後、利用することができる。
【００５８】
このように塗り重ねを行うため、下塗用塗料により形成された塗膜の色などが透けないことが好ましいため、上塗用塗料の隠蔽率は、塗り重ねをする際に下地が透けない程度の隠ぺい率を持った塗料を塗装することが好ましい。
そのため、隠ぺい率は９０以上が好ましく、９５以上がより好ましい。９０以下の場合は、下地が透けることがあり色調の違いがぼやけることがある。９５以上の場合は下地が透けることがなく意匠性に優れた風合いや質感が生まれる。
【００５９】
下塗用塗料についても同様な隠蔽率であれことが望ましく、被塗装面の色などを隠すことができ下地が透けることなく、良好な仕上がりとなる。
さらに、それぞれの塗料の色差ΔＥは、１以上が好ましく、２以上がより好ましく、その色差ΔＥが１未満の場合、目視では色調の違いを判別することが困難である。ΔＥが２以上の場合は色調の違いを表現することができ意匠性の優れた風合いや質感が生まれる。
【００６０】
次の実施形態２の塗装方法では、実施形態１と同様で戸建て住宅の改修工事で、その外壁には、塗装済みのサイディングボートが使われている。
このサイディングボードの表面は、２１０ｍｍ×６０ｍｍのタイル調で、その表面には、高低差が５ｍｍ以内の小凹凸のあるランダムな割れ肌模様が表現され、この割れ肌模様が小凹凸部にあたるものである。
【００６１】
目地部に当たる凹部の幅が７ｍｍであり、この高低差が１５ｍｍであり、凸部の立ち上がり角度が８０°である。
このサイディングボードで構成される住宅の壁面の塗装を行った。この塗装に用いる塗料は、水系１液型のアクリル系合成樹脂エマルションペイントを用い、下塗用塗料，上塗用塗料と小凸部用塗料の３色を使用した。
【００６２】
下塗用塗料（凹凸部の凹部用塗料）には、グレー色の塗料を使い、上塗用塗料（凹凸部の凸部用塗料又は、小凹凸部の凹部用塗料）は、濃黄色の塗料で、小凸部用塗料（小凹凸部の凸部用塗料）には、黄色の塗料を用いた。
塗装用ローラーは、一般的に市販されているもので、塗料保持層１８の長さＬは、１６０ｍｍの繊維毛状のウールローラーを用いた。
【００６３】
下塗用塗料は、ウールローラーの塗料保持層１８の外径が直径で４０ｍｍ、その毛足が２０ｍｍの長毛ローラーを用いた。
上塗用塗料には、ウールローラーの塗料保持層１８の外径が直径で２０ｍｍ、その毛足が１０ｍｍの中毛ローラーを使い、小凸部用塗料には、塗料保持層１８の外径が直径で２０ｍｍ、その毛足が２ｍｍの短毛ローラーを使った。
【００６４】
まず、壁面の洗浄を行い、乾いた後にプライマーを下塗用塗料の塗装に用いる長毛ローラーを使い塗装を行い、サイディングボードの凹凸部や小凹凸部に関わらず全面に均一に塗装を行った。
次に、下塗用塗料の塗装を、長毛ローラーを使って行い、壁面全面を均一に塗装した。
【００６５】
下塗用塗料を塗装した後に上塗用塗料の塗装を行った。これには、中毛ローラーを使用することで、タイルを表現した凸部の表面の小凹凸部まで均一に塗装することができた。
その後、上塗用塗料が乾燥した後に、短毛ローラーを用い凸部の表面にある小凹凸部の小凸部のみに塗装を行った。
【００６６】
この塗装により、目地部がグレー色で、凸部が黄色系のタイル調模様を表現でき、その凸部表面にある小凹凸部に陰影ができ、立体的でボリューム感のあるものとなり、意匠感の優れた仕上りとすることができた。
また、より容易に複数色に塗り分ることができ、複数色で塗り分けることで、多色でありながら整った色合いに仕上がり、被塗装面全体がより立体的で深みのある凹凸の意匠感のある仕上がりとすることができる。
【００６７】
さらに、１５ｍｍある立ち上り部の立ち上り部分から凸部までの間の表面から１０ｍｍの間までが塗装されていることができ、より立体的でボリューム感のある意匠となった。
このように実施形態２では、凹凸部の全体を塗装した後に凸部を塗装し、小凸部を塗装することになるため、下塗用塗料，上塗用塗料と小凸部用塗料では、同種の塗料を使用することで密着性の良好なものとなった。又は、異種の塗料の場合には、密着性の確認したものを使用することも可能である。
【００６８】
下塗用塗料，上塗用塗料と小凸部用塗料の塗り重ねを行うため、上塗用塗料の隠ぺい率が９０以上、より好ましくは９５以上であることで、下塗用塗料により形成された塗膜の色などが透けなく、意匠性に優れた風合いや質感が生まれる。
上塗用塗料と小凸部用塗料とでは、濃黄色と黄色の同系色の塗料であることから隠ぺい率が９０より低くても問題がない。つまり、同系色の塗料であれば、隠ぺい率が９０より低い場合でも塗膜の透けの影響が少ないことである。
【００６９】
下塗用塗料については、隠蔽率で９０以上であることから被塗装面の色などを隠すことができ下地が透けることなく、良好な仕上がりとなる。
さらに、下塗用塗料と上塗用塗料の色差ΔＥが１以上であることから凹部と凸部との境界が明確にわかりメリハリのついた仕上がりとなった。
【００７０】
上塗用塗料と小凸部用塗料との色差ΔＥが１未満であったが、同系色の塗料で、陰影感を表現するためのものであったため、その陰影感は十分に表現された仕上りであった。
つまり、陰影感を表現する場合で、その色が同系色の塗料であれば、色差ΔＥが１未満でもその陰影感が表現されるものであった。
【００７１】
以上のように、この実施形態によれば次のような効果が発揮される。
模様の高低差が５ｍｍ〜１５ｍｍの範囲で、好ましくは、その範囲が７ｍｍ〜１０ｍｍの凹凸部を有する被塗装面を、塗装用ローラーの塗料保持層が凹凸部の高低差より薄い厚みの塗装用ローラーを用いて塗装することである。
【００７２】
これにより、段差のある凹凸面のある被塗装面の凸部に対して塗装するもので、その被塗装面の水平や垂直など方向や塗装環境に関わらず容易に塗装することができ、凸部と凹部の色が異なる意匠的に優れた仕上げ面を形成できる。
更に、塗装作業が容易となり、凸部と凹部との色が異なる仕上げ面を形成できることができ、意匠的に優れた仕上がりを得ることができる。
【００７３】
モルタルや塗材によって形成されたコテ塗り調や吹付け模様調，エンボス調などの模様の高低差が５ｍｍ〜１５ｍｍの範囲の凹凸部を有する被塗装面を塗装用ローラーの塗料保持層が凹凸部の高低差より薄い厚みの塗装用ローラーを用いて塗装することである。
これにより、現場に合った任意の形状を作り、その凸部を形成するための塗材やモルタルなどの材料が比較的少なく、板材に負荷が掛かることも少なくなる。又、その被塗装面の水平や垂直など方向や塗装環境に関わらず容易に塗装することができ、凸部と凹部との色が異なる意匠的に優れた仕上げ面を形成できることである。
【００７４】
凹凸部，小凹凸部のいずれか又は両方の一部又は全部の立ち上がり角度は５〜９０°の範囲で、より好ましくは、１０〜６０°の範囲であるものである。
このことにより、立ち上り部分が塗り易いものである。又、その立ち上り部分も比較的簡単に塗装することで、凸部がより立体的になりより意匠感に優れた仕上がりを容易に得ることができる。更に、立体的でボリューム感のある意匠となり、塗装もし易いものとなる。
【００７５】
この立ち上り部の立ち上り部分から凸部までの間のうち中間部から下部までの間までが塗装されているものである。
これにより、より立体的でボリューム感のある意匠となる。
【００７６】
塗装用ローラーの塗料保持層の長さＬが５０ｍｍ〜３００ｍｍの範囲で、好ましくは、１００ｍｍ〜２００ｍｍの範囲で、外径が直径で２０ｍｍ〜７５ｍｍの範囲である。
このことにより、扱い易く、塗装作業性に適したもので、保持することができる塗料の量が適切となり、安定的に塗装することができるもので、塗装作業での塗り継ぎが比較的少なくなり、塗装斑が目立ちにくいものである。
【００７７】
被塗装面の高低差が５ｍｍ〜１５ｍｍの範囲の凹凸部を有する模様がタイル調や石張り調，石積調のいずれかの意匠材で、その意匠材と目地によりその模様を構成され、意匠材の部分を凸部とし、目地部を凹部としたものである。
このことにより、凹部色を明確に表すこととなり、タイル貼り模様あるいは石積み模様の存在を強調することができる。
【００７８】
凹部である目地の幅が２ｍｍ〜１５ｍｍの範囲で、好ましくは、４ｍｍ〜８ｍｍにあることにより、目地である凹部の塗装が比較的行い易いものである。
【００７９】
本開示の塗装方法が劣化した下地の改修工事としての塗装方法であることにより、被塗装面の水平や垂直など方向や塗装環境に関わらず容易に塗装することができ、塗装しない箇所を養生テープ等で覆うことなく塗り分けることができた。
また、凸部と凹部との色が異なる凹凸部を任意の色により容易に塗り分けることができ、色彩豊かな意匠的に優れた仕上がりとすることができる。
【００８０】
凹凸部全体をスプレー塗装した後に、塗料保持層が凹凸部の高低差より小さい厚みの塗装用ローラーを用いて凸部のみを塗装することにより、効率的に均一に塗装することができる。
凹部のみを刷毛での塗装した後に、塗料保持層が凹凸部の高低差より小さい厚みの塗装用ローラーを用いて凹凸部の凸部のみを塗装することにより、凹凸部をより簡単に塗り分けることができる。
【００８１】
本開示で使用される塗料により形成された塗膜の隠ぺい率が９０以上で、より好ましくは、９５以上であることにより、下地が透けることが少なく色の違いがぼやけることないもので、意匠性に優れた風合いや質感が生まれるものである。
それぞれの塗料の色差ΔＥが１以上で、より好ましくは、２以上であることにより、色の違いを十分に判別することでき、色の違いを表現することができ意匠性の優れた風合いや質感が生まれる。
【符号の説明】
【００８２】
１１・・・塗装用ローラーカバー
１２・・・ローラー器具
１３・・・塗装用ローラー
１４・・・把手
１５・・・支持部
１６・・・ローラー支持体
１７・・・円筒状部材
【図１】
2020163303.tif 000003
【図２】
2020163303.tif 000004
【図３】
2020163303.tif 000005